(57)【要約】【課題】  高温高湿下での厳しい条件での繰り返し使用時でもクリーニング性が良好で、さらにはブレード鳴きも発生しない電子写真感光体を提供する。【解決手段】  支持体上に感光層あるいは感光層及び保護層を有する電子写真感光体において、重合性官能基を有する化合物を重合あるいは架橋することにより形成した樹脂層を持つ表面層であり、かつ該表面層に、形状係数SF-1が140より大きく、かつSF-2が120より大きい非球状のフッ素原子含有樹脂微粒子を含有する。【選択図】  なし【特許請求の範囲】
【請求項１】
支持体上に感光層あるいは感光層及び保護層を有する電子写真感光体において、重合性官能基を有する化合物を重合あるいは架橋することにより形成した樹脂層を持つ表面層であり、かつ該表面層に、形状係数SF-1が140より大きく、かつSF-2が120より大きい非球状のフッ素原子含有樹脂微粒子を含有することを特徴とする電子写真感光体。
【請求項２】
請求項1に記載の非球状のフッ素原子含有樹脂微粒子を含有する感光層あるいは保護層において、該感光層あるいは保護層の少なくとも一つの層が放射線を照射されることにより形成されることを特徴とする電子写真感光体。
【請求項３】
放射線を照射されることにより形成される層が、電荷輸送層あるいは保護層である請求項１〜２に記載の電子写真感光体。
【請求項４】
放射線を照射されることにより形成される層が、表面層である請求項１〜３のいずれかに記載の電子写真感光体。
【請求項５】
放射線が電子線である請求項１〜４のいずれかに記載の電子写真感光体。
【請求項６】
放射線を照射されることにより形成される層が、連鎖重合性官能基を有する化合物を重合又は架橋することにより硬化した層である請求項１〜５のいずれかに記載の電子写真感光体。
【請求項７】
請求項1に記載の非球状のフッ素原子含有樹脂微粒子を含有する感光層あるいは保護層において、該感光層あるいは保護層の少なくとも一つの層が紫外線を照射されることにより形成されることを特徴とする電子写真感光体。
【請求項８】
紫外線を照射されることにより形成される層が、電荷輸送層あるいは保護層である請求項１および請求項７に記載の電子写真感光体。
【請求項９】
紫外線を照射されることにより形成される層が、表面層である請求項１および請求項７〜８のいずれかに記載の電子写真感光体。
【請求項１０】
紫外線を照射されることにより形成される層が、連鎖重合性官能基を有する化合物を重合又は架橋することにより硬化した層である請求項１および請求項７〜９のいずれかに記載の電子写真感光体。
【請求項１１】
請求項1に記載の非球状のフッ素原子含有樹脂微粒子を含有する感光層あるいは保護層において、該感光層あるいは保護層の少なくとも一つの層が加熱により形成されることを特徴とする電子写真感光体。
【請求項１２】
加熱により形成される層が、電荷輸送層あるいは保護層である請求項１および請求項１１に記載の電子写真感光体。
【請求項１３】
加熱により形成される層が、表面層である請求項１および請求項１１〜１２のいずれかに記載の電子写真感光体。
【請求項１４】
加熱により形成される層が、連鎖重合性官能基を有する化合物を重合又は架橋することにより硬化した層である請求項１および請求項１１〜１３のいずれかに記載の電子写真感光体。
【請求項１５】
連鎖重合性官能基が不飽和重合性官能基である請求項６、１０、１４に記載の電子写真感光体。
【請求項１６】
不飽和重合性官能基が下記式（１）で示されるアクリロイルオキシ基あるいは（２）で示されるメタクリロイルオキシ基である請求項１５に記載の電子写真感光体。
【化１】
2005345662.tif 000024
【請求項１７】
不飽和重合性官能基が下記式（３）である請求項１５に記載の電子写真感光体。
【化２】
2005345662.tif 000025
（式中、Ａｒは置換もしくは無置換のアリーレン基を示し、Ｒ１は水素原子又はメチル基を示す）
【請求項１８】
連鎖重合性官能基を有する化合物が電荷輸送性基を有する請求項６、１０，１４〜１７のいずれかに記載の電子写真感光体。
【請求項１９】
電荷輸送性基が正孔輸送性基である請求項１８に記載の電子写真感光体。
【請求項２０】
連鎖重合性官能基を有する化合物が、同一分子内に２つ以上の連鎖重合性官能基を有する請求項項６、１０，１４〜１９のいずれかに記載の電子写真感光体。
【請求項２１】
請求項１〜２０のいずれかに記載の電子写真感光体、及び帯電手段、現像手段及びクリーニング手段からなる群より選ばれた少なくとも一つの手段を一体に支持し、電子写真装置本体に着脱自在であることを特徴とするプロセスカートリッジ。
【請求項２２】
請求項１〜２０のいずれかに記載の電子写真感光体、帯電手段、露光手段、現像手段及び転写手段を有することを特徴とする電子写真装置。
【発明の詳細な説明】
【技術分野】
【０００１】
本発明は電子写真感光体、該電子写真感光体を有するプロセスカートリッジ及び電子写真装置に関し、詳しくは、重合性官能基を有する化合物を重合あるいは架橋することにより形成した樹脂層を持つ表面層であり、かつ該表面層に、形状係数SF-1が140より大きく、SF-2が120より大きい非球状のフッ素原子含有樹脂微粒子を含有する電子写真感光体、該電子写真感光体を有するプロセスカートリッジ及び電子写真装置に関する。
【背景技術】
【０００２】
近年、電子写真感光体に用いられる材料として有機光導電材料は、その高生産性や無公害性等の利点が注目され、広く用いられるようになってきた。これらの電子写真感光体は、電気的及び機械的特性の双方を満足するために電荷発生層と電荷輸送層を積層した機能分離型の電子写真感光体として利用される場合が多い。一方、当然のことながら電子写真感光体には適用される電子写真プロセスに応じた感度、電気的特性、更には光学的特性を備えていることが要求される。また、繰り返し使用される電子写真感光体にあっては、その電子写真感光体表面には帯電、画像露光、トナー現像、紙への転写、クリーニング処理といった電気的や機械的外力が直接加えられるため、それらに対する耐久性も要求され、具体的には、摺擦による表面の磨耗や傷の発生に対する耐久性、帯電による表面劣化による転写効率や滑り性の低下、さらには感度低下、電位低下等の電気特性の劣化に対する耐久性も要求される。
【０００３】
一般に電子写真感光体の表面は薄い樹脂層であり、樹脂の特性が非常に重要である。上述の諸条件をある程度満足する樹脂として、近年アクリル樹脂やポリカーボネート樹脂等が実用化されているが、前述したような特性の全てがこれらの樹脂で満足されるわけではなく、特に電子写真感光体の高耐久化を図る上では該樹脂の被膜硬度は十分高いとは言い難い。これらの樹脂を表面層形成用の樹脂として用いた場合でも繰り返し使用時において表面層の磨耗が起こり、更に傷が発生するという問題点があった。
【０００４】
これらの問題点を解決する手段として、硬化性の樹脂を電荷輸送層用の樹脂として用いる試みが、例えば特開平２−１２７６５２号公報（特許文献１）等に開示されている。このように、電荷輸送層用の樹脂に硬化性の樹脂を用い電荷輸送層を硬化、架橋することによって機械的強度が増し、繰り返し使用時の耐削れ性及び耐傷性は大きく向上する。しかしながら、このようにして作成した電子写真感光体の表面層の摩擦力は大きく、トナー転写後の感光体面の残留トナー粒子を回収するためのクリ−ニングブレ−ドを有する電子写真装置に該感光体をそのまま設置した場合、クリ−ニングブレ−ドの反転、ブレ−ドエッジ部の欠けなどによるクリ−ニング不良の発生やクリーニングブレードの鳴きなどの問題が生じることがあった。そのため、潤滑剤などを表面層に分散することで表面エネルギーを低下させ、電子写真感光体表面の摩擦力を小さくすることによって、クリーニング不良やブレード鳴きといったクリーニング性は大幅に向上した。
【０００５】
しかしながら、近年のプリントスピードの高速化、高ＰＶ化、電子写真装置の使用環境の多様化といった、市場動向に対応すべくさらなる検討を進めた結果、削れ性が向上したことにより、繰り返し使用時に表面層に分散した滑剤が電子写真感光体表面に表出しにくくなり、また、表面に滑剤が表出しても、表出した滑剤が表面に長時間留まることができずに離脱してしまう場合があった。また、高温高湿の過酷な環境下では、電子写真装置の使用時に、電子写真感光体表面の摩擦力は微視的に大きくなり易く、さらには、電子写真感光体の表面から滑剤が離脱してしまうことが原因でさらに摩擦力が大きくなり、クリーニング性、ベタ白通紙時のブレード鳴きに対して満足できるものではない場合があり、さらなる検討が必要であった。
【特許文献１】特開平２−１２７６５２号公報
【発明の開示】
【発明が解決しようとする課題】
【０００６】
本発明の目的は、前述の問題点について考慮されたものであり、高温高湿下での厳しい条件での繰り返し使用時でもクリーニング性が良好で、さらにはブレード鳴きも発生しない電子写真感光体、その電子写真感光体を有するプロセスカートリッジおよび電子写真装置を提供することにある。
【課題を解決するための手段】
【０００７】
本発明者らは、鋭意研究を重ねた結果、支持体上に感光層あるいは感光層及び保護層を有する電子写真感光体において、重合性官能基を有する化合物を重合あるいは架橋することにより形成した樹脂層を持つ表面層であり、かつ該表面層に、形状係数SF-1が140より大きく、SF-2が120より大きい非球状のフッ素原子含有樹脂微粒子を含有することにより、上記課題が達成されることを見出した。これを利用することにより、従来と比較してより厳しい環境下でもクリーニング性が良好で、ブレード鳴きが発生しない電子写真感光体が提供される。
【０００８】
また、本発明に従って、上記電子写真感光体を有するプロセスカートリッジ及び電子写真装置が提供される。
【発明の効果】
【０００９】
以上のように、本発明によれば、高温高湿の環境でもクリーニングブレードの鳴きが発生せず、さらには優れたクリーニング性を有し、高性能を有する電子写真感光体、該電子写真感光体を有するプロセスカートリッジ及び電子写真装置を提供することができる。
【発明を実施するための最良の形態】
【００１０】
以下に、本発明の実施の形態を詳細に説明する。
【００１１】
本発明における表面層の樹脂層形成は重合・架橋反応を利用したものであるが、重合・架橋反応は、放射線、紫外線、熱のいずれも利用することが可能である。すなわち、表面層形成の工程において、塗布した後に重合または架橋し硬化するものであればいずれのものでもかまわない。中でも放射線、紫外線、熱のいずれかを利用した連鎖重合反応による硬化が可能である分子内に不飽和重合性官能基を有する化合物は、反応性の高さ、反応速度の速さ、材料の汎用性等の点から好ましい。また、熱を利用した重縮合反応も好ましく利用できる。本発明における不飽和重合性官能基を有する化合物は、モノマー、オリゴマーあるいはマクロマーのいずれにも限定されない。
【００１２】
本発明の電子写真感光体の構成は、支持体上に感光層として電荷発生層、電荷輸送層をこの順に積層した構成又は逆に電荷輸送層、電荷発生層をこの順に積層した構成、さらには電荷発生材料と電荷輸送材料を結着樹脂中に分散した単層より構成されるもののいずれの構成をとることも可能である。更に、前記感光層上に表面保護層を形成することも可能である。なかでも、電荷発生層、電荷輸送層をこの順に積層した機能分離型の電子写真感光体構成、又は前記電荷発生層、電荷輸送層をこの順に積層した機能分離型の感光層上に保護層を形成した構成が好ましい。
【００１３】
また、本発明における表面層が電荷輸送層あるいは保護層のいずれの場合においても、両者は硬化後に電荷輸送能を有している必要があるが、前記不飽和重合性官能基を有する化合物が電荷輸送能力を有さない化合物である場合においては、電荷輸送材料や導電性材料の添加により電荷輸送能を確保することが好ましく、一方前記不飽和重合性官能基を有する化合物自体が電荷輸送能を有する場合においては、この限りではない。ただし、表面層の膜硬度や種々の電子写真特性の点からして、後者のような電荷輸送能を有する化合物を使用するのがより好ましい。更に、電荷輸送能を有する化合物の中でも、電子写真プロセスや材料の汎用性の点からして、正孔輸送能を有する化合物が更に好ましい。
【００１４】
本発明における感光体の表面層に含まれるフッ素原子含有樹脂微粒子に関して説明する。
【００１５】
潤滑剤としてはポリテトラフルオロエチレンなどのフッ素原子含有樹脂、球状のアクリル樹脂、ポリエチレン樹脂などの粉末や酸化ケイ素、酸化アルミニウムなどの金属酸化物粉末などが知られている。特に、フッ素原子を多量に含むフッ素原子含有樹脂は表面エネルギ−が著しく小さいので潤滑剤としての効果が大きい。本発明において用いられるフッ素原子含有樹脂粒子としては、四フッ化エチレン、三フッ化塩化エチレン樹脂、六フッ化エチレンプロピレン樹脂、フッ化ビニル樹脂、フッ化ビニリデン樹脂、二フッ化二塩化エチレン樹脂及びこれらの共重合体の中から１種あるいは２種以上を適宜選択するのが好ましいが、特に四フッ化エチレン樹脂、フッ化ビニリデン樹脂が好ましい。表面層や保護層が十分な摩擦力の低下を示すためには、表面層や保護層に５重量％以上のフッ素原子含有樹脂微粒子を含有させる必要があった。表面層を塗布する際に用いられる塗料は、前記フッ素原子含有樹脂微粒子を分散させることにより得られる。分散の方法としては、ボールミル、超音波、ペイントシェーカー、レッドデビル、サンドミルなどの方法が用いられる。
【００１６】
本発明における、フッ素原子含有樹脂微粒子は、形状係数SF-1が140より大きく、SF-2が120より大きい非球状のフッ素原子含有樹脂微粒子であるが、市販品のフッ素原子含有樹脂粒子をそのまま用いる以外に、市販のフッ素原子含有樹脂微粒子をペイントシェーカーやサンドミルなどの物理的な力を長時間加えることによって変形させることで得ることも可能である。
【００１７】
本発明に用いられる形状係数を示すＳＦ−１，ＳＦ−２とは、日立製作所製ＦＥ−ＳＥＭ（Ｓ−４７００）を用いて拡大し、フッ素原子含有樹脂微粒子を１００個無作為にサンプリングし、その画像情報はインターフェースを介してニコレ社製画像解析装置（Ｌｕｚｅｘ３）に導入し解析を行ない、下式より算出し得られた値を本発明においては形状係数ＳＦ−１，ＳＦ−２と定義した。なお、測定時の拡大倍率は1０万倍で行った。
【００１８】
ＳＦ−１＝（ＭＸＬＮＧ）2 ／ＡＲＥＡ×（π／４）×１００
ＳＦ−２＝（ＰＥＲＩ）2 ／ＡＲＥＡ×（π／４）×１００
（ＡＲＥＡ：フッ素原子含有樹脂微粒子投影面積、ＭＸＬＮＧ：絶対最大長、ＰＥＲＩ：周長）
形状係数ＳＦ−１は球形度合いを示し、１４０より大きいと球形から徐々に不定形となる。ＳＦ−２は凹凸度合いを示し、１２０より大きいと表面積の凹凸が顕著となる。なお、ＳＦ−１，ＳＦ−２ともに真球である場合は１００となる。
【００１９】
フッ素原子含有樹脂粒子の形状の作用効果としては、表面積の凹凸によって表面樹脂層からのフッ素原子含有樹脂粒子が容易に離脱せず、フッ素原子含有樹脂が表出した後も表面樹脂層に留まることが可能となる。
【００２０】
フッ素原子含有樹脂微粒子をペイントシェーカーやサンドミルなどの物理的な力を加えることによって変形させる場合、通常、形状係数ＳＦ−１は１２０〜３００、ＳＦ―２は、１０５〜２００となる。本発明においては、ＳＦ−１が１４０、ＳＦ−２が１２０より小さい場合、重合性官能基を有する化合物を重合あるいは架橋することにより形成した樹脂層を持つ表面層から、フッ素原子含有樹脂粒子が離脱する場合がある。そのため、本発明の効果を満足するためには、ＳＦ−１が１４０、ＳＦ−２が１２０より大きい非球状フッ素原子含有樹脂粒子とすることが必要である。なお、市販品をそのまま用いる際にも、前記の形状係数のフッ素原子含有樹脂粒子を用いることが必要である。
【００２１】
本発明の電子写真感光体の感光層は、導電性支持体上に形成される。支持体は、導電性を有するものであればよい。例えば、アルミニウム、銅、クロム、ニッケル、亜鉛及びステンレス等の金属や合金をドラム状又はシート状に成形したもの、アルミニウム及び銅等の金属箔をプラスチックフィルムにラミネートしたもの、アルミニウム、酸化インジウム及び酸化錫等をプラスチックフィルムに蒸着したもの、導電性物質を単独又は結着樹脂と共に塗布して導電層を設けた金属、プラスチックフィルム及び紙等が挙げられる。
【００２２】
本発明においては、支持体と感光層の間にバリアー機能と接着機能をもつ下引き層を設けることができる。下引き層は、感光層の接着性改良、塗工性改良、支持体の保護、支持体の欠陥の被覆、支持体からの電荷注入性改良、また感光層の電気的破壊に対する保護等のために形成される。
【００２３】
下引き層の材料としては、ポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン、共重合ナイロン、にかわ及びゼラチン等が挙げられる。下引き層は、これらの材料をそれぞれに適した溶剤に溶解した溶液を支持体上に塗布し、乾燥することによって形成される。膜厚は０．１〜２μｍ程度であることが好ましい。
【００２４】
本発明の電子写真感光体が機能分離型の電子写真感光体である場合には、電荷発生層及び電荷輸送層を積層する。電荷発生層に用いる電荷発生材料としては、セレン−テルル、ピリリウム、チアピリリウム系染料、また各種の中心金属及び結晶系、具体的には例えばα、β、γ、ε又はＸ型等の結晶型を有するフタロシアニン化合物、アントアントロン顔料、ジベンズピレンキノン顔料、ピラントロン顔料、トリスアゾ顔料、ジスアゾ顔料、モノアゾ顔料、インジゴ顔料、キナクリドン顔料、非対称キノシアニン顔料、キノシアニン及び特開昭５４−１４３６４５号公報に記載のアモルファスシリコン等が挙げられる。
【００２５】
電荷発生層は前記電荷発生材料を０．３〜４倍量の結着樹脂及び溶剤と共にホモジナイザー、超音波分散、ボールミル、振動ボールミル、サンドミル、アトライター又はロールミル等の方法で均一に分散し、得られた分散液を塗布し、乾燥することによって形成されるか、又は前記電荷発生材料の蒸着膜等、単独組成の膜として形成される。その膜厚は５μｍ以下であることが好ましく、特に０．１〜２μｍの範囲であることが好ましい。
【００２６】
結着樹脂としては、スチレン、酢酸ビニル、塩化ビニル、アクリル酸エステル、メタクリル酸エステル、フッ化ビニリデン、トリフルオロエチレン等のビニル化合物の重合体及び共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂及びエポキシ樹脂等が挙げられる。
【００２７】
次に、電荷輸送層について説明する。本発明において、表面層が電荷輸送層である場合には、電荷輸送層が重合性官能基を有する化合物を重合あるいは架橋することにより形成される層となる。電荷輸送材料としては、ポリ−Ｎ−ビニルカルバゾール及びポリスチリルアントラセン等の複素環や縮合多環芳香族を有する高分子化合物や、ピラゾリン、イミダゾール、オキサゾール、トリアゾール及びカルバゾール等の複素環化合物、トリフェニルメタン等のトリアリールアルカン誘導体、トリフェニルアミン等のトリアリールアミン誘導体、フェニレンジアミン誘導体、Ｎ−フェニルカルバゾール誘導体、スチルベン誘導体及びヒドラゾン誘導体等の低分子化合物が挙げられるが、これらを重合あるいは架橋可能な重合性官能基を有する化合物と共に適当な溶剤に分散あるいは溶解させ、先の電荷発生層上に塗布した後、重合あるいは架橋させることで電荷輸送層を形成する。
【００２８】
放射線、紫外線、熱のいずれかにより重合・架橋可能な化合物としては、放射線、紫外線、熱のいずれかによりラジカル等の活性点が発生し、重合あるいは架橋することが可能な化合物であればよく、一般的には連鎖重合性官能基を有する化合物が挙げられる。中でも分子内に不飽和重合性官能基を有する化合物は、反応性の高さ、反応速度の速さ、材料の汎用性等の点から好ましく、アクリロイルオキシ基、メタクリロイルオキシ基及びスチレン基等を有する化合物が特に好ましい。また、電荷輸送能、好ましくは正孔輸送能を有し、かつ放射線、紫外線、熱のいずれかにより重合・架橋可能な化合物を用いる場合は、それ単独で電荷輸送層を形成、あるいは電荷輸送材料及び電荷輸送能を有さない放射線、紫外線、熱のいずれかにより重合・架橋可能な化合物を適宜混合することが可能である。さらには、熱を利用した重合・架橋による硬化反応を利用する際には、重縮合が可能なフェノール系化合物や有機金属化合物を用いることができる。
【００２９】
電荷輸送能を有し、かつ放射線、紫外線、熱のいずれかにより重合・架橋可能な樹脂は、例えば不飽和重合性官能基を有する公知の正孔輸送性化合物や、公知の正孔輸送性化合物の一部に不飽和重合製官能基を付加した化合物等であればよい。公知の正孔輸送性化合物の例としては、ヒドラゾン化合物、ピラゾリン化合物、トリフェニルアミン化合物、ベンジジン化合物及びスチルベン化合物等が挙げられるが、正孔輸送性化合物であればいかなる化合物も使用可能である。更に、本発明において電子写真感光体表面層の硬度を十分に確保するためには、不飽和重合性官能基を有する化合物は一分子中に複数の不飽和重合性官能基を有する化合物であることが好ましい。
【００３０】
本発明において、単層構成の電子写真感光体の場合には、少なくとも電荷発生材料、電荷輸送材料及び放射線、紫外線、熱のいずれかにより重合・架橋可能な化合物を分散又は溶解した溶液を用いて感光層が形成される。この場合においても先の機能分離型電子写真感光体と同様に、電荷輸送能を有しかつ放射線、紫外線、熱のいずれかにより重合・架橋可能な化合物の使用が好ましい。
【００３１】
本発明において、表面層が保護層である場合には、保護層が放射線、紫外線、熱のいずれかにより重合・架橋することで形成される層となり、この工程により重合又は架橋し硬化する化合物から構成される。この場合、下層である感光層の構成は、電荷発生層及び電荷輸送層をこの順に積層した機能分離型電子写真感光体、電荷輸送層及び電荷発生層をこの順に積層した機能分離型電子写真感光体、あるいは単層電子写真感光体のいずれもが可能であるが、電荷発生層及び電荷輸送層をこの順に積層した電子写真感光体構成が好ましい。
【００３２】
この場合、電荷発生層は、前述と同様な方法で形成され、電荷輸送層は、先の電荷輸送材料をスチレン、酢酸ビニル、塩化ビニル、アクリル酸エステル、メタクリル酸エステル、フッ化ビニリデン、トリフルオロエチレン等のビニル化合物の重合体及び共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂及びエポキシ樹脂等の結着樹脂中に分散あるいは溶解した溶液を用いて形成される。場合によっては、放射線、紫外線、熱のいずれかにより重合・架橋可能な化合物を有する化合物の添加も可能である。保護層は硬化後に電荷輸送能を有している必要があるため、重合・架橋し保護層を形成する化合物自体が電荷輸送能力を有さない化合物である場合においては、前述の電荷輸送材料や導電性材料の添加により電荷輸送能を確保することが好ましい。この場合、電荷輸送材料は、放射線、紫外線、熱のいずれかにより重合・架橋可能な官能基を有しても有さなくてもかまわないが、電荷輸送材料の可塑性による機械的強度の低下を避けるためには、前者が好ましい。導電性材料としては、酸化チタンや酸化錫等の導電性微粒子が一般的ではあるが、その他として、導電性高分子化合物等の利用も可能である。重合・架橋し保護層を形成する化合物自体が電荷輸送能を有する場合においては、この限りではない。本発明においては、表面層の膜硬度や種々の電子写真特性の点からして、後者のような電荷輸送能を有する化合物を使用した表面層が特に好ましい。
【００３３】
本発明において各々溶液を塗布する方法は、例えば、浸漬コーティング法、スプレイコーティング法、カーテンコーティング法及びスピンコーティング法等の公知の塗布方法が可能であるが、効率性／生産性の点からは浸漬コーティング法が好ましい。また、蒸着、プラズマCVDその他の公知の製膜方法も適宜選択できる。
【００３４】
次に、放射線、紫外線、熱による重合・架橋について説明する。
【００３５】
本発明における放射線とは、特開２０００−６６４２５号公報において開示したものと同様に、電子線及びγ線等が挙げられ、装置の大きさ、安全性、コスト及び汎用性等の種々の点から電子線が好ましい。電子線照射をする場合、加速器としては、スキャニング型、エレクトロカーテン型、ブロードビーム型、パルス型及びラミナー型等のいずれの形成も使用することができる。また、電子線照射により電子写真感光体を形成する本発明においても、電子写真感光体の電気特性及び耐久性能を十分に発現させる上で、電子線の加速電圧と吸収線量が非常に重要なファクターであり、加速電圧は３００ＫＶ以下が好ましく、最適には１５０ＫＶ以下、また線量は好ましくは１〜１００Ｍｒａｄの範囲、より好ましくは５０Ｍｒａｄ以下の範囲である。加速電圧が３００ＫＶを超えたり、線量が１００Ｍｒａｄを超えると、電子写真感光体への劣化が起こり易い傾向にあることは該公報において示した通りである。
【００３６】
本発明における紫外線照射によって重合・架橋反応を行う場合、ラジカルを発生させる光源としては、光開始剤や光鋭感剤の種類により最適なものが選択されるが、高圧水銀ランプ、超高圧水銀ランプ、メタルハライドランプ、無電極ランプ、キセノンランプ、エキシマレーザー、Ｈｅ−Ｃｄレーザーなどが使用される。また、硬化促進のため光開始剤を用いることが望ましい。光開始剤としては、例えばベンゾフェノン、ミヒラ−ケトン、チオキサントン、ベンゾインブチルエ−テル、アシロキシムエステル、ジベンゾスロベンなどが挙げられる。また、紫外線照射後には加熱処理を行うことも可能である。
【００３７】
本発明における熱によって重合・架橋反応を行う場合、連鎖重合あるいは重縮合が好ましい。熱によってラジカルを発生し連鎖重合を行う場合には、ラジカル開始剤を用いることが望ましく、通常のラジカル開始剤としては、例えばｐ−メトキシ過酸化ベンゾイル、ｍ，ｍ'−ジメトキシ過酸化ベンゾイル、２，２'−アゾビスイソブチルニトリル、２，２'−アゾビスイソ酪酸ジメチルエステル、４，４'−アゾビス−４−シアノヘプタン酸などを用いることができる。また、熱による重縮合反応を行う場合には、例えば有機金属化合物を用いたゾルゲル法による縮合反応、フェノールとホルムアルデヒドのように２種類以上の分子が反応する重縮合を用いることが可能であるが、これらに限定されてるものではない。ゾルゲル法による重縮合を利用する場合、用いる有機金属化合物の金属は、アルミニウム、チタニウム、ジルコニウム、ケイ素、ゲルマニウムから選択されたものであるが、これらの元素を１つ以上を含めば、複数であってもかまわない。また、フェノールとホルムアルデヒドのように２種類以上の分子が反応する重縮合を利用する場合、特に硬化型のフェノール樹脂を用いることが好ましく。更に、熱硬化型のレゾール型のフェノール樹脂を用いることがより好ましい。通常、レゾール型フェノール樹脂は、フェノール類化合物とアルデヒド類化合物とをアルカリ触媒下で製造される。これに用いられる主なるフェノール類としては、フェノール、クレゾール、キシレノール、パラアルキルフェノール、パラフェニルフェノール、レゾルシン及びビスフェノール等が挙げられるが、これらに限定されるものではない。また、アルデヒド類としては、ホルムアルデヒド、パラホルムアルデヒド、フルフラール及びアセトアルデヒド等が挙げられるが、これらに限定されるものではない。
【００３８】
図１に本発明の電子写真感光体を有するプロセスカートリッジを備えた電子写真装置の概略構成を示す。
【００３９】
図１において、１はドラム状の本発明の電子写真感光体であり、軸２を中心に矢印方向に所定の周速度で回転駆動される。電子写真感光体１は、回転過程において、一次帯電手段３によりその周面に正又は負の所定電位の均一帯電を受け、次いで、スリット露光やレーザービーム走査露光等の露光手段（不図示）から出力される目的の画像情報の時系列電気デジタル画像信号に対応して強度変調された露光光４を受ける。こうして電子写真感光体１の周面に対し、目的の画像情報に対応した静電潜像が順次形成されていく。
【００４０】
形成された静電潜像は、次いで現像手段５によりトナー現像され、不図示の給紙部から電子写真感光体１と転写手段６との間に電子写真感光体１の回転と同期して取り出されて給送された転写材７に、電子写真感光体１の表面に形成担持されているトナー画像が転写手段６により順次転写されていく。
【００４１】
トナー画像の転写を受けた転写材７は、電子写真感光体面から分離されて像定着手段８へ導入されて像定着を受けることにより画像形成物（プリント、コピー）として装置外へプリントアウトされる。
【００４２】
像転写後の電子写真感光体１の表面は、クリーニング手段９によって転写残りトナーの除去を受けて清浄面化され、更に前露光手段（不図示）からの前露光光１０により除電処理された後、繰り返し画像形成に使用される。なお、一次帯電手段３が帯電ローラー等を用いた接触帯電手段である場合は、前露光は必ずしも必要ではない。
【００４３】
本発明においては、上述の電子写真感光体１、一次帯電手段３、現像手段５及びクリーニング手段９等の構成要素のうち、複数のものを容器に納めてプロセスカートリッジとして一体に結合して構成し、このプロセスカートリッジを複写機やレーザービームプリンター等の電子写真装置本体に対して着脱自在に構成してもよい。例えば、一次帯電手段３、現像手段５及びクリーニング手段９の少なくとも一つを電子写真感光体１と共に一体に支持してカートリッジ化して、装置本体のレール等の案内手段１２を用いて装置本体に着脱自在なプロセスカートリッジ１１とすることができる。
【００４４】
また、露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動又は液晶シャッターアレイの駆動等により照射される光である。
【００４５】
本発明の電子写真感光体は、電子写真複写機に利用するのみならず、レーザービームプリンター、ＣＲＴプリンター、ＬＥＤプリンター、ＦＡＸ、液晶プリンター及びレーザー製版等の電子写真応用分野にも幅広く適用し得るものである。
【００４６】
以下、実施例に従って本発明を更に詳細に説明する。なお、実施例中の「部」は「質量部」を意味する。
【００４７】
（実施例１）
直径３０ｍｍ×３５７．５ｍｍのアルミニウムシリンダーを支持体とし、それに、以下の材料より構成される塗工液を支持体上に浸漬コーティング法で塗布し、１４０℃で３０分間熱硬化して、膜厚が１８μｍの導電層を形成した。
【００４８】
導電性顔料：ＳｎＯ２コート処理硫酸バリウム                  １０部
抵抗調節用顔料：酸化チタン                                    ２部
結着樹脂：フェノール樹脂                                      ６部
レベリング材：シリコーンオイル                        ０．００１部
溶剤：メタノール／メトキシプロパノール＝０．２／０．８      １５部
次に、この上にＮ−メトキシメチル化ナイロン３部及び共重合ナイロン３部をメタノール６５部／ｎ−ブタノール３０部の混合溶媒に溶解した溶液を浸漬コーティング法で塗布して、膜厚が０．７μｍの中間層を形成した
次に、ＣｕＫα特性Ｘ線回折のブラッグ角（２θ±０．２°）の７．４°及び２８．２°に強いピークを有するヒドロキシガリウムフタロシアニン４部、ポリビニルブチラール（商品名：エスレックＢＸ−１、積水化学製）２部及びシクロヘキサノン８０部を直径１ｍｍガラスビーズを用いたサンドミル装置で４時間分散した後、酢酸エチル８０部を加えて電荷発生層用分散液を調製した。これを浸漬コーティング法で塗布して、膜厚が０．２μｍの電荷発生層を形成した。
【００４９】
次に、ジクロロメタン３０部にフッ素原子含有化合物（ＧＦ―３００：東亜合成（株）製）を０．５部、ポリテトラフルオロエチレン粒子（ルブロンＬ―２：ダイキン工業（株）製）９部を１ｍｍφのガラスビーズ入りペイントシェイカーで１０時間分散・変形したのち、ジクロロメタンを乾固させることで非球状ふっ素原子含有樹脂粒子を作成した。この非球状フッ素原子含有樹脂粒子の変形係数は、SF-1が１５０、SF-2が１３０であった。次いで、下記式（４）で示される正孔輸送性化合物６０部を
【００５０】
【化１】
2005345662.tif 000002
モノクロロベンゼン３０部／ジクロロメタン３０部の混合溶媒中に溶解した後、非球状ふっ素原子含有樹脂粒子６部を加え、１ｍｍφのガラスビーズ入りペイントシェイカーで１時間分散して電荷輸送層用塗料を調製した。この塗料を前記の電荷発生層上にコーティングし、窒素雰囲気中において加速電圧１５０ＫＶ、線量２０Ｍｒａｄの条件で電子線を照射し、樹脂を硬化させることによって膜厚１３μｍの電荷輸送層を形成した。
【００５１】
作製した電子写真感光体は、現像設定、帯電設定およびクリーニング設定を変えられる様に改造したキヤノン（株）製複写機ＧＰ４０改造機を用いて３０℃／８０％の環境下で評価した。
【００５２】
クリーニング性能すなわち実機にてベタ黒連続通紙時のトナーのすり抜けに関しては、１０００００枚画出し耐久時のクリーニング性能を実機で行い、問題のない場合はＡ、わずかに不良になることがあるが、出力画像に影響のない場合はＡ−、わずかに不良になることがあるが、実用上問題のない場合はＢ、クリーニング不良により、出力画像に影響を及ぼし、実用上使えない場合はＣとした。さらに、クリーニングブレードの鳴きに関しては、３％および５％程度の画像出力を行った際に、駆動中の実機の前に立ち、全く聞こえない場合はＡ、通紙枚数が１００枚を超えるとわずかに聞こえるが軽微な場合はＡ−、通紙枚数が１００枚を超えると聞こえるが、実用上問題とならない場合はＢ、初期から聞こえる場合はＣとした。
【００５３】
結果を表１に示す。表１に見られるように本発明の電子写真感光体は、クリーニング不良、クリーニングブレード鳴きが良好であり、従来の電子写真感光体と比較して、より優れた性能を示すことがわかった。
【００５４】
（実施例２）
ポリテトラフルオロエチレン粒子を非球状ふっ素原子含有樹脂粒子に変形する際のペイントシェーカーの時間を１５時間とした以外は、実施例１と同様に電子写真感光体を作成し実施例２とした。なお、この時の非球状ふっ素原子含有樹脂粒子の変形係数はＳＦ-１は３００、ＳＦ−２は２００であった。
【００５５】
（実施例３）
ポリテトラフルオロエチレン粒子を非球状ふっ素原子含有樹脂粒子に変形する際のペイントシェーカーの時間を８時間とした以外は、実施例１と同様に電子写真感光体を作成し実施例３とした。なお、この時の非球状ふっ素原子含有樹脂粒子の変形係数はＳＦ-１は１４０、ＳＦ−２は１２０であった。
【００５６】
（実施例４）
実施例１と同様にして電荷発生層までを形成した。
【００５７】
次いで下記式（５）で示されるスチリル化合物７部
【００５８】
【化２】
2005345662.tif 000003
及びポリカーボネート樹脂（商品名：ユーピロンＺ８００、三菱エンジニアリングプラスチックス（株）社製）１０部をモノクロロベンゼン１０５部／ジクロロメタン３５部の混合溶媒中に溶解して調製した電荷輸送層用塗料を用いて、前記電荷発生層上に電荷輸送層を形成した。このときの電荷輸送層の膜厚は１０μｍであった。
【００５９】
次いで、下記式（６）で示される正孔輸送性化合物４５部を
【００６０】
【化３】
2005345662.tif 000004
ｎ−プロピルアルコール５５部に溶解した後、実施例１と同様にして作成した非球状ふっ素原子含有樹脂粒子５部を加え、１ｍｍφのガラスビーズ入りペイントシェイカーで１時間分散して表面保護層用塗料を調製した。この塗料を用いて、前記電荷輸送層上に保護層を塗布したのち、窒素雰囲気中において加速電圧１５０ＫＶ、線量２０Ｍｒａｄの条件で電子線を照射し、樹脂を硬化させることによって膜厚が５μｍの保護層を形成した。このようにして作製した電子写真感光体を実施例１と同様に評価した。結果を表１に示す。
【００６１】
（実施例５）
ポリテトラフルオロエチレン粒子を非球状ふっ素原子含有樹脂粒子に変形する際のペイントシェーカーの時間を１５時間とした以外は、実施例４と同様に電子写真感光体を作成し実施例５とした。なお、この時の非球状ふっ素原子含有樹脂粒子の変形係数はＳＦ-１は３００、ＳＦ−２は２００であった。評価した結果を表１に示す。
【００６２】
（実施例６）
ポリテトラフルオロエチレン粒子を非球状ふっ素原子含有樹脂粒子に変形する際のペイントシェーカーの時間を８時間とした以外は、実施例４と同様に電子写真感光体を作成し実施例６とした。なお、この時の非球状ふっ素原子含有樹脂粒子の変形係数はＳＦ-１は１４０、ＳＦ−２は１２０であった。評価した結果を表１に示す。
【００６３】
（実施例７）
実施例４における式（６）に示される化合物を下記式（７）に示される正孔輸送性化合物に代えた以外は、実施例４と同様にして電子写真感光体を作製し、評価した。結果を表１に示す。
【００６４】
【化４】
2005345662.tif 000005
（実施例８）
実施例４における式（６）に示される化合物を下記式（８）に示される正孔輸送性化合物に、溶剤をｎ−プロピルアルコールからシクロヘキサンに変更した以外は、実施例４と同様にして電子写真感光体を作製し、評価した。結果を表１に示す。
【００６５】
【化５】
2005345662.tif 000006
（実施例９）
実施例４における式（６）に示される化合物を下記式（９）に示される正孔輸送性化合物に、溶剤をｎ−プロピルアルコールからシクロヘキサンに変更した以外は、実施例４と同様にして電子写真感光体を作製し、評価した。結果を表１に示す。
【００６６】
【化６】
2005345662.tif 000007
（実施例１０）
実施例１と同様にして電荷発生層までを形成した。次いで、下記式（４）で示される正孔輸送性化合物６０部、
【００６７】
【化７】
2005345662.tif 000008
下記構造式（Ｂ）の光重合開始剤1部を、
【００６８】
【化８】
2005345662.tif 000009
モノクロロベンゼン５０部／ジクロロメタン３０部の混合溶媒中に溶解した後、実施例1と同様にして作成した非球状ふっ素原子含有樹脂粒子６部を加え、１ｍｍφのガラスビーズ入りペイントシェイカーで１時間分散して電荷輸送層用塗料を調製した。この塗料を前記の電荷発生層上にコーティングし、メタルハライドランプを用いて500ｍW/cm2の光強度で60秒間硬化させ、膜厚15μの電荷輸送層を形成することで電子写真感光体を作製し、評価した。結果を表１に示す。
【００６９】
（実施例１１）
実施例４と同様にして電荷輸送層までを形成した.ついで、下記式（６）で示される正孔輸送性化合物４５部、
【００７０】
【化９】
2005345662.tif 000010
下記構造式（Ｂ）の光重合開始剤０.７５部を、
【００７１】
【化１０】
2005345662.tif 000011
ｎ−プロピルアルコール５５部に溶解した後、実施例１と同様にして作成した非球状ふっ素原子含有樹脂粒子５部を加え、１ｍｍφのガラスビーズ入りペイントシェイカーで１時間分散して表面保護層用塗料を調製した。この塗料を前記の電荷輸送層上にコーティングし、メタルハライドランプを用いて500ｍW/cm2の光強度で60秒間硬化させ、膜厚15μの電荷輸送層を形成することで電子写真感光体を作製し、評価した。結果を表１に示す。
【００７２】
（実施例１２）
実施例１１における式（６）に示される化合物を下記式（７）に示される正孔輸送性化合物に代えた以外は、実施例１１と同様にして電子写真感光体を作製し、評価した。結果を表１に示す。
【００７３】
【化１１】
2005345662.tif 000012
（実施例１３）
実施例１１における式（６）に示される化合物を下記式（８）に示される正孔輸送性化合物に、溶剤をｎ−プロピルアルコールからシクロヘキサンに変更した以外は、実施例１１と同様にして電子写真感光体を作製し、評価した。結果を表１に示す。
【００７４】
【化１２】
2005345662.tif 000013
（実施例１４）
実施例１１における式（６）に示される化合物を下記式（９）に示される正孔輸送性化合物に、溶剤をｎ−プロピルアルコールからシクロヘキサンに変更した以外は、実施例１１と同様にして電子写真感光体を作製し、評価した。結果を表１に示す。
【００７５】
【化１３】
2005345662.tif 000014
（実施例１５−１９）
実施例１０−１４における光重合開始剤を、下記式に示される熱重合開始剤（A）に、
【００７６】
【化１４】
2005345662.tif 000015
変更した以外は、実施例１５−１９と同様に表面保護層用塗料を調製した。この塗料を電荷発生層上にコーティングし、150℃で1.5時間加熱し熱硬化させ、膜厚15μの電荷輸送層を形成して電子写真感光体を作成し、実施例１５−１９とした。電子写真感光体の評価した結果を表１に示す。
【００７７】
（実施例２０）
電荷発生層までは実施例１と同様に作成した。次いで、下記式に示されるの正孔輸送性化合物（１０）３５部、
【００７８】
【化１５】
2005345662.tif 000016
及び下記構造式（Ｅ）の硬化性モノマー（日本化薬（株）製、カヤラッドＤＰＨＡ）５０部を、
【００７９】
【化１６】
2005345662.tif 000017
ｎ−プロピルアルコール５５部に溶解した後、実施例１と同様にして作成した非球状ふっ素原子含有樹脂粒子５部を加え、１ｍｍφのガラスビーズ入りペイントシェイカーで１時間分散して表面保護層用塗料を調製した。この塗料を前記の電荷発生層上にコーティングし、窒素雰囲気中において加速電圧１５０ＫＶ、線量２０Ｍｒａｄの条件で電子線を照射し、樹脂を硬化させることによって膜厚が５μｍの保護層を形成した。このようにして作製した電子写真感光体を実施例１と同様に評価した。結果を表１に示す。
【００８０】
（実施例２１）
実施例２０の表面保護層用塗料に、下記式に示される光重合開始剤（８）０.５部を加えて、表面保護層塗料を作成した。前記表面保護層塗料に変更した以外は、実施例１１と同様にして電子写真感光体を作製し、評価した。結果を表１に示す。
【００８１】
【化１７】
2005345662.tif 000018
（実施例２２）
実施例２１における光重合開始剤を、下記式に示される熱重合開始剤（A）に
【００８２】
【化１８】
2005345662.tif 000019
変更して表面保護層塗料を作成した。前記表面保護層塗料に変更した以外は、実施例１６と同様にして電子写真感光体を作製し、評価した。結果を表１に示す。
【００８３】
（実施例２３）
実施例４と同様にして電荷輸送層までを形成した.ついで、アンチモンドープ酸化スズ超微粒子１００部を下記式で示されるフッ素原子含有化合物（Ｃ）（商品名：ＬＳ−１０９０、信越化学工業（株）製）７部で表面処理した。
【００８４】
【化１９】
2005345662.tif 000020
処理済み酸化スズ微粒子３５部とエタノール１５０部を、サンドミルにて、６６時間かけて分散を行い、さらに、実施例１と同様にして作成した非球状ふっ素原子含有樹脂粒子１８部を加えて、さらに３時間ペイントシェーカーで分散を行った。その後、樹脂成分として、住友デュレズ（株）製硬化性レゾール型フェノール樹脂（商品名：ＰＲ−５３１２３）５４部（不揮発分：４５％）、さらに、電荷輸送物質として下記式に示される化合物(１０)を１５部溶解し、アセトン３５部で希釈して保護層用塗料とした。この塗料を用いて、先の電荷輸送層上に浸漬塗布法により、膜を形成した後、１４５℃で１時間熱風乾燥し、膜厚が５μｍの保護層を形成した。評価した結果を表１に示す。
【００８５】
【化２０】
2005345662.tif 000021
（実施例２４）
実施例４と同様にして電荷輸送層までを形成した.ついで、メトキシエタノ−ル１６０重量部（以下部）にジルコニウムテトラ−ｎ−ブトキサイドの８５％ブタノ−ル溶液（関東化学（株）製）９０部を滴下し、メトキシエタノ−ル／水＝１６０部／１１部の混合溶液を更に加える。アセチルアセトン（一般式（ＩＩ）で示す化合物）２０部をメタノ−ル２００部に加えた溶液を上記ジルコニウムアルコキサイド／水混合溶液に滴下した後、ポリビニルブチラール樹脂（商品名：ＢＸ−１、積水化学工業（株）製）の１０ｗｔ％メタノ−ル液を７．７部を混合した。さらに、実施例１と同様にして作成した非球状ふっ素原子含有樹脂粒子１５部を加えて、３時間ペイントシェーカーで分散を行い、保護層用塗料を得た。この保護層用塗料を電荷輸送層上に浸漬法で塗布し、１５０℃で２０分間加熱乾燥して、膜厚が５μｍの保護層を形成した。評価した結果を表１に示す。
【００８６】
（実施例２５）
フッ素原子含有化合物（ＧＦ―３００：東亜合成（株）製）を０．２５部、下記式（４）で示される正孔輸送性化合物６０部を
【００８７】
【化２１】
2005345662.tif 000022
モノクロロベンゼン３０部／ジクロロメタン３０部の混合溶媒中に溶解した後、非球状ふっ素原子含有樹脂粒子として、ポリテトラフルオロエチレン粒子（ルブロンＬ―７：ダイキン工業（株）製）６部を加え、１ｍｍφのガラスビーズ入りペイントシェイカーで１時間分散して電荷輸送層用塗料を調製した。調合した塗料を用いた以外は、実施例１と同様に電子写真感光体を作成し実施例２５とした。なお、この時の非球状ふっ素原子含有樹脂粒子の変形係数はＳＦ-１は１４５、ＳＦ−２は１２５であった。評価した結果を表１に示す。
【００８８】
（比較例１）
ポリテトラフルオロエチレン粒子を非球状ふっ素原子含有樹脂粒子に変形する際のペイントシェーカーの時間を６時間とした以外は、実施例１と同様に電子写真感光体を作成し比較例１とした。なお、この時の非球状ふっ素原子含有樹脂粒子の変形係数はＳＦ-１は１３０、ＳＦ−２は１１５であった。評価した結果を表１に示す。
【００８９】
（比較例２）
ポリテトラフルオロエチレン粒子を非球状ふっ素原子含有樹脂粒子に変形する際のペイントシェーカーの時間を６時間とした以外は、実施例４と同様に電子写真感光体を作成し比較例２とした。なお、この時の非球状ふっ素原子含有樹脂粒子の変形係数はＳＦ-１は１３０、ＳＦ−２は１１５であった。評価した結果を表１に示す。
【００９０】
（比較例３）
ポリテトラフルオロエチレン粒子を非球状ふっ素原子含有樹脂粒子に変形する際のペイントシェーカーの時間を５時間とした以外は、実施例４と同様に電子写真感光体を作成し比較例３とした。なお、この時の非球状ふっ素原子含有樹脂粒子の変形係数はＳＦ-１は１１０、ＳＦ−２は１０５であった。評価した結果を表１に示す。
【００９１】
（比較例４）
ポリテトラフルオロエチレン粒子を非球状ふっ素原子含有樹脂粒子に変形する際のペイントシェーカーの時間を６時間とした以外は、実施例１１と同様に電子写真感光体を作成し比較例４とした。なお、この時の非球状ふっ素原子含有樹脂粒子の変形係数はＳＦ-１は１３０、ＳＦ−２は１１５であった。評価した結果を表１に示す。
【００９２】
（比較例５）
ポリテトラフルオロエチレン粒子を非球状ふっ素原子含有樹脂粒子に変形する際のペイントシェーカーの時間を５時間とした以外は、実施例１１と同様に電子写真感光体を作成し比較例５とした。なお、この時の非球状ふっ素原子含有樹脂粒子の変形係数はＳＦ-１は１１０、ＳＦ−２は１０５であった。評価した結果を表１に示す。
【００９３】
（比較例６）
ポリテトラフルオロエチレン粒子を非球状ふっ素原子含有樹脂粒子に変形する際のペイントシェーカーの時間を６時間とした以外は、実施例１６と同様に電子写真感光体を作成し比較例６とした。なお、この時の非球状ふっ素原子含有樹脂粒子の変形係数はＳＦ-１は１３０、ＳＦ−２は１１５であった。評価した結果を表１に示す。
【００９４】
（比較例７）
ポリテトラフルオロエチレン粒子を非球状ふっ素原子含有樹脂粒子に変形する際のペイントシェーカーの時間を５時間とした以外は、実施例１６と同様に電子写真感光体を作成し比較例７とした。なお、この時の非球状ふっ素原子含有樹脂粒子の変形係数はＳＦ-１は１１０、ＳＦ−２は１０５であった。評価した結果を表１に示す。
【００９５】
【表１】
2005345662.tif 000023
【図面の簡単な説明】
【００９６】
【図１】本発明の電子写真感光体を有するプロセスカートリッジを備えた電子写真装置の概略構成の例を示す図である。
【符号の説明】
【００９７】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
2005345662.tif 000026